Brevet FR3015314A1 — publié le 20150626

PROCEDE DE FABRICATION D'UN ARTICLE CHAUFFANT MUNI D'UN REVETEMENT SOL-GEL La présente invention concerne de manière générale un procédé de fabrication d'un article comportant un support muni d'un revêtement sol-gel. La présente invention concerne en particulier un procédé comportant une étape d'emboutissage réalisée après l'application du revêtement sol-gel sur le support. Le domaine visé est en premier lieu celui des articles chauffants. Par article chauffant, on entend, au sens de la présente invention, un article qui possède son propre système de chauffage, ou un article qui est chauffé par un système extérieur et qui est apte à transmettre l'énergie calorifique apportée par ce système à un matériau ou objet tiers au contact dudit article, ou encore un article qui est destiné à recevoir un autre article préalablement chauffé. Par revêtement sol-gel, on entend au sens de la présente invention un revêtement synthétisé par voie sol-gel à partir d'une solution à base de précurseurs en phase liquide, qui se transforme en un solide par un ensemble de réactions chimiques (hydrolyse et condensation) à basse température. Le revêtement ainsi obtenu peut être soit organo-minéral, soit entièrement minéral. Par revêtement organo-minéral, on entend au sens de la présente invention, un revêtement dont le réseau est essentiellement inorganique, mais qui comporte des groupements organiques, notamment en raison des précurseurs utilisés et de la température de cuisson du revêtement ou en raison de l'incorporation de charges organiques. Par revêtement entièrement minéral, on entend, au sens de la présente invention, un revêtement constitué 5 d'un matériau entièrement inorganique, exempt de tout groupement organique. Un tel revêtement peut également être obtenu par voie sol-gel avec une température de cuisson d'au moins 400°C, ou à partir de précurseurs de type tétraéthoxysilane (TEOS) avec une température de 10 cuisson qui peut être inférieure à 400°C. Depuis quelques années, on recourt de plus en plus aux revêtements sol-gel à la place des revêtements à base de résines fluorocaarbonées comme le PTFE, pour réaliser des revêtements antiadhésifs d'articles culinaires. Mais 15 les revêtements de type sol-gel sont toujours appliqués sur des articles en forme, emboutis au préalable, car le réseau inorganique ne peut se déformer sans se fissurer. Cela se traduirait par une baisse significative l'adhérence au substrat du revêtement sol-gel, ainsi 20 qu'une moins bonne résistance à la pénétration des graisses dans le cas d'un article culinaire en utilisation. Sur le plan industriel, les revêtements céramiques sont appliqués sur des articles déjà emboutis. Ils ne peuvent donc pas être appliqués par les nombreuses 25 techniques d'enduction à plat (sérigraphie, rouleau, jet d'encre rideau...), et sont généralement enduits au pistolet pneumatique. Il en résulte une perte importante de produit lors de la pulvérisation (selon la forme de la pièce, la perte peut représenter entre 30 et 70% de la 30 composition sol-gel appliquée), et une problématique d'overspray sur la face opposée à la face enduite qui peut se révéler délicate à gérer. Ce n'est pas le cas des revêtements fluorocarbonés (présentant une aptitude à la déformation, notamment à l'étirabilité), qui peuvent se déformer et s'emboutir, et donc être appliqués sur des supports plans par des 5 procédés d'enduction à plat, avant d'être traités thermiquement, puis emboutis pour obtenir la forme souhaitée. Pour remédier à ces inconvénients, la demanderesse a mis au point un procédé dans lequel on réalise la mise 10 en forme de l'article par une étape d'emboutissage d'une pièce métallique préalablement revêtue sur au moins l'une de ses faces d'un revêtement sol-gel, grâce à un traitement de précondensation adapté de la couche sol-gel préalablement à l'emboutissage. 15 Plus particulièrement, la présente invention a pour objet un procédé de fabrication d'un article culinaire, caractérisé en ce qu'il comprend les étapes suivantes : a) une étape de fourniture d'un support sous forme 20 d'une préforme présentant au moins deux faces opposées ; b) une étape de préparation d'une composition sol-gel comprenant au moins un précurseur sol-gel de type alcoxyde métallique ; 25 c) une étape d'hydrolyse dudit précurseur sol-gel par introduction d'eau et d'un catalyseur acide ou basique, suivie d'une réaction de condensation ; d) une étape d'application sur au moins l'une des 30 faces du support d'au moins une couche de ladite composition sol-gel d'épaisseur comprise entre 5 et 120 !lm, pour réaliser une couche de revêtement sol-gel ; puis e) une étape de traitement thermique de solidification de ladite couche de revêtement sol-gel. Selon l'invention, le procédé comprend en outre, entre l'étape d) d'application de la composition sol-gel sur au moins l'une des faces de la préforme et l'étape e) de traitement thermique de solidification, les deux étapes successives suivantes : d') une étape de pré-densification de la préforme ainsi revêtue pour obtenir une couche de revêtement sol-gel présentant une dureté crayon comprise dans la gamme 4B à 4H ; puis d") une étape d'emboutissage de ladite préforme jusqu'à obtenir la forme finale de l'article culinaire (1), avec une face intérieure apte à recevoir des aliments et une face extérieure destinée à être disposée du côté d'une source de chaleur, la face emboutie pouvant être soit la face munie de la couche de revêtement sol- gel, soit la face qui lui est opposée. La possibilité de pouvoir emboutir (ou aptitude à l'emboutissage) une préforme revêtue d'au moins une couche de revêtement sol-gel, grâce au procédé selon l'invention, apporte de nombreux avantages tant sur le plan industriel que sur le plan des possibilités esthétiques conférées aux articles culinaires. Ainsi, grâce au procédé selon l'invention, il est possible d'utiliser pour la réalisation de l'étape d) d'application de la composition sol-gel, les techniques d'enduction à plat, qui permettent d'une part une économie importante de consommation de revêtement'd'un point de vue industriel, et d'autre part la suppression de la problématique de pulvérisation en dehors l'article (ou « overspray » en anglais). De plus, travailler sur du métal plat avant enduction du revêtement simplifie les étapes de 5 préparation de surface (sablage, dégraissage, décapage chimique...) Sur le plan esthétique, il est également très avantageux de procéder à l'enduction de la composition sol-gel sur la préforme par les techniques à plat, car 10 ces techniques donnent accès à des possibilités de décoration plus importantes. En effet, il est bien plus aisé de créer du décor sur des disques plats (par flexographie, rouleau, jet d'encre, ou à l'aide de plusieurs couches de sérigraphie...), qu'avec la technique 15 de pulvérisation (qui nécessite l'utilisation de caches), ou la technique d'insertion de décor par tampographie sur le fond de l'article _). Dans le procédé selon l'invention, on_ utilise à titre de support une préforme présentant au moins deux 20 faces opposées. De manière avantageuse, il s'agit d'un support métallique en aluminium, ou en acier, notamment inoxydable, ou en cuivre, ou en titane, ou un multicouches des métaux précités. 25 De préférence, la préforme, notamment métallique, peut être un support plan (par exemple sous forme d'un disque). De manière avantageuse, le procédé selon l'invention pourra comprendre en outre, préalablement à l'étape d) 30 d'application de la composition sol-gel une étape a') de traitement de surface de la face destinée à être revêtue. Ce traitement de surface peut consister en un traitement chimique (décapage chimique notamment) ou mécanique (sablage, brossage, émerisage, grenaillage par exemple) ou encore physique (notamment par voie plasma), afin de créer une rugosité qui sera favorable à l'adhérence de la couche de revêtement sol-gel. Le traitement de surface peut en outre être avantageusement précêdé d'une opération de dégraissage destinée à nettoyer la surface. La composition sol-gel du procédé selon l'invention est obtenue par hydrolyse du précurseur sol-gel en ajoutant de l'eau et un catalyseur acide ou basique, puis par réaction de condensation conduisant à l'obtention d'une composition sol-gel. La composition sol-gel du procédé selon l'invention comprend au moins un précurseur sol-gel de type alcoxyde 15 métallique. On utilise de préférence à titre de précurseur un alcoxyde métallique répondant à la formule générale (1) : (1) R,M(OR')(4_,), avec : - R désignant un groupement alkyle ou phényle, 20 - R' désignant un groupement alkyle, - M désignant un métal ou un non métal choisi parmi Si, Zr, Ti, Al, V, Ce, ou La, et - n étant compris entre 0 et 3. De manière avantageuse, le groupe alcoxyde OR' de 25 l'alcoxyde métallique de formule (1) est un méthoxy ou un éthoxy. De préférence, l'alcoxyde métallique répondant à la formule générale (1) est un alcoxysilane, en raison de la réactivité élevée des silanes et de leur stabilité 30 réactionelle et leur faible cout. Afin d'améliorer les propriétés de déformation de la (ou des) couches de revêtement sol-gel ainsi que son adhérence au substrat métallique, la composition sol-gel peut comporter en outre au moins un alcoxyde métallique avec une fonction non hydrolysable au niveau de l'élément M, par exemple un groupement de type alkyle ou phényle. Selon un premier mode de réalisation particulièrement avantageux de la présente invention, le groupement alkyle de la fonction non hydrolysable au niveau de M peut être est un groupement méthyle, ce qui correspond à l'alcoxysilane MTES (méthyltriéthoxysilane). Selon un deuxième mode de réalisation particulièrement avantageux de la présente invention, le 10 groupement alkyle de la fonction non hydrolysable au niveau de M peut comprendre une double liaison éthylénique, une fonction amine ou une fonction époxyde. Dans un tel mode de réalisation,le groupement alkyle peut avantageusement être choisi parmi l'aminopropyle , le 15 méthacryloxypropyle le glycidoxypropyle, qui correspondent respectivement aux alcoxysilanes suivants : l'APTES (3-amino-propyltriéthoxysilane), le MPTES (3-méthacryloxypropyltriéthoxysilane), le GPTES (3- glycidoxypropyltriéthoxysilane). 20 Une autre alternative pour la composition sol-gel peut être avantageusement l'utilisation d'un silane avec une fonction phenylée, par exemple un phenyltriéthoxysilane (silane répondant à la formule générale (1) avec R désignant un groupement phényle), qui 25 par répulsion stérique offrira une plus grande souplesse lors de la phase d'emboutissage. De plus, afin d'améliorer la flexibilité de la couche de revêtement sol-gel (film sec avant cuisson), et donc son aptitude à la déformation pour l'étape 30 d'emboutissage, on peut avantageusement incorporer à la composition sol-gel du procédé de l'invention des charges organiques ou inorganiques capables d'absorber les contraintes. A titre d'exemples de charges organiques utilisables 35 dans le cadre du procédé selon l'invention, on peut notamment citer la poudre de PTFE (par exemple celle commercialisée sous les dénominations commerciale BYK CERAFLOUR 998® par la société BYK-Chemie), les billes de silicone (par exemple, celles commercialisées par SHIN ETSU sous la dénomination commerciale X52 7030, la résine 5 silicone (par exemple celle commercialisée par la société WACKER sous les dénominations commerciales WACKER HK et SILRES® 610, les polysilsesquioxanes linéaires OU tridimensionnels (notamment sous forme liquide OU pulvérulente, par exemple ceux commercialisés par SHIN 10 ETSU sous les dénominations commerciales KMP 594, X52 854), la poudre de polysulfure poudre de polyétheréthercétone polysulfure de phényle perfluoropropylvinyléther (PFA), la de de la poudre d'éthylène (PES), (PEEK), la poudre (PPS), ou 15 d'hexafluoropropène (FEP), la poudre de polyuréthane et leurs mélanges. A titre d'exemples de charges inorganiques utilisables dans le cadre du procédé selon l'invention, on peut notamment citer les charges inorganiques de type 20 charges lubrifiantes, se présentant de préférence sous forme de lamelles. Il s'agit par exemples de charges choisies parmi le nitrure de bore, le sulfure de molybdène, ou le graphite. Une première composition sol-gel utilisable dans le 25 procédé selon l'invention, et destinée à être appliquée par sérigraphie sur la préforme, pourra avantageusement comprendre un mélange de méthyltriéthoxysilane (MTES) et de tétraéthoxysilane (TEOS), et de préférence un mélange de MTES, de TEOS, et de phenyltriéthoxysilane à titre de 30 précurseurs sol-gel. Une deuxième composition sol-gel utilisable dans le procédé- selon l'invention, et destinée à être appliquée par sérigraphie sur la préforme, pourra avantageusement comprendre un mélange de méthyltriéthoxysilane (MTES) et 35 de tétraéthoxysilane (TE05) à titre de précurseurs sol-gel, et de l'alumine (à titre de charge). Une troisième composition sol-gel utilisable dans le procédé selon l'invention, et destinée à être appliquée par pulvérisation sur la préforme, pourra avantageusement comprendre du MTES à titre de précurseur sol-gel, de 5 l'alumine et de la poudre de PTFE à titre de charges. Une fois achevée la formulation de la composition sol-gel du procédé selon l'invention, on applique, sur l'une au moins des faces du support, au moins une couche de ladite composition sol-gel en une épaisseur comprise 10 entre 5 et 120 µm (gamme indiquée pour une couche de revêtement humide, avant séchage et cuisson), pour réaliser une couche de revêtement sol-gel. Cette application peut être réalisée par sérigraphie, au rouleau, par jet d'encre, par 15 pulvérisation, ou par rideau. Après application de la composition sol-gel sur au moins l'une des faces de la préforme, on réalise une étape de pré-densification de la préforme ainsi revêtue pour amener le film à une dureté crayon comprise entre 4B 20 et 4H. Par dureté crayon, on entend au sens de la présente invention la résistance des revêtements ou des laques à des rayures superficielles. Cette dureté traduit donc de manière indirecte un état d'avancement de la condensation 25 du sol-gel. Cette étape de pré-densification de la couche de revêtement sol-gel peut avantageusement consister en une étape de séchage à une température comprise entre 20°C et 150°C,et plus particulièrement par un séchage forcé à une température comprise entre 90°C et 150°C dans 30 un four de cuisson classique. De préférence, dans une telle configuration avec séchage forcé du procédé selon l'invention, la durée du séchage pourra être comprise entre 30 s et 5 minutes. Mais, pour réaliser cette étape de pré-35 densification, il est également possible d'utiliser les techniques suivantes : séchage en étuve, UV, IR, plasma, Cette étape de pré-densification est immédiatement suivie de l'étape d'emboutissage de ladite préforme 5 conduisant à l'obtention de la forme finale de l'article culinaire, avec une face intérieure apte à recevoir des aliments et une face extérieure destinée à être disposée du côté d'une source de chaleur. Avec le procédé selon l'invention, il est possible d'emboutir la préforme soit 10 du coté de la face munie de la couche de revêtement sol-gel, soit du coté de la face qui lui est opposée. L'emboutissage est un procédé de formage qui consiste à transformer une tôle plane en une forme creuse de géométrie plus ou moins complexe. Ce procédé nécessite 15 typiquement une presse hydraulique ou mécanique équipée d'un outillage constitué essentiellement d'un poinçon 10 et d'une matrice 11, comme illustré sur la figure 1 en annexe. prévenir 20 poinçon. général lorsque matrice. En général, on ajoute un serre-flan 12 pour le plissement de la tôle en périphérie du Le matériau constitutif de la préforme (en un métal) subit une déformation permanente la tôle est entrainée par le poinçon dans la On nomme « embouti » le corps creux avec une paroi plus ou moins cylindrique et un fond, obtenu par 25 emboutissage. S'il n'y a pas de variation de l'épaisseur du flanc au niveau des parois de l'embouti, on parle d'emboutissage sans étirage. Cependant, dans certains cas, on réalise un 30 emboutissage avec étirage, ce qui présente l'avantage pour un diamètre d'embouti donné, de pouvoir partir d'un flanc de diamètre inférieur. Après l'étape de mise en forme de l'article, on réalise enfin l'étape de cuisson finale de la couche de 35 revêtement sol-gel, qui achève la densification du réseau. On procède donc à un traitement thermique de l'article à une température comprise entre 150 et 350°C. La présente invention a également pour objet un article chauffant susceptible d'être obtenu par le 5 procédé selon l'invention. A titre d'exemples d'articles chauffants utilisables selon la présente invention, on peut notamment citer les articles culinaires (tels que des poêles sauteuses, casseroles, woks, crêpières, fait-tout, 10 marmites, cocottes...), ou les couvercles chauffants et les bols mixeurs chauffants d'appareils de préparation de nourriture ou de boisson. Mais la présente invention peut également concerner tout autre type de surface et d'articles, tels que des articles de table comme des 15 dessous de plat, des semelles d'un fer à repasser, des fers à friser, et des fers à lisser, des radiateurs, des porte-serviettes ou des poêles à bois, ou des plaques de barbecue, des coffres de barbecue ou des cuves de barbecue , des capots de chauffe plat. 20 L'invention est illustrée plus en détail dans les exemples suivants. Dans ces exemples, sauf indication contraire, tous les pourcentages et parties sont exprimés en pourcentages massiques. 25 EXEMPLES Produits Supports : supports plan en aluminium Compositions Composition sol-gel SG1 de couleur noire (pour application par sérigraphie) à base de MTES et de TEOS. La composition de SG1 est donnée ci-après, dans le tableau 1 : Tableau 1 Composants Pourcentages massiques MTES 38,5 TEOS 13,3 Propan-2-ol 1,9 Terpinéol 8,5 Silice colloïdale 40% 22,2 Acide Chlorhydrique 0,4 Additif mouillant 0,9 Huile silicone réactive 0,9 Pigment Noir (oxyde de fer) 7,7 Charge inorganique : alumine 0,9 Billes en acier inoxydable 2,1 Additif rhéologique cellulosique 2,7 (Dow Ethocel STD 20) TOTAL 100 Composition sol-gel SG2 de couleur cuivre (pour application par sérigraphie) à base de MTES et de TEOS et d'un silane phénylé. La composition de SG2 est donnée ci-après, dans le tableau 2 : Tableau 2 Composants Pourcentages massiques MTES 35,5 TEOS 10,3 Phényl silane 5 Propan-2-ol 1,9 Terpinéol 8,5 Silice colloïdale 40% 22,2 Acide Chlorhydrique 0,4 Additif mouillant 0,9 Huile silicone réactive 0,9 Paillettes de mica-titane 4,5 cuivrées Charge inorganique : alumine 0,4 Billes en acier inoxydable 4,4 Additif rhéologique Cellulosique (Dow Ethocel STD 20) 2,6 TOTAL 10010 Composition sol-gel SG3 de couleur cuivre (pour application par sérigraphie) à base de MTES et de TEOS et de charges polymériques (pour le renfort physique) La composition de SG3 est donnée ci-après, dans le tableau 3 : Tableau 3 Composants Pourcentages massiques MTES 38,5 TEOS 13,3 Propan-2-ol 1,9 Terpinéol 8,5 Silice colloïdale 40% 22,2 Acide Chlorhydrique 0,4 Additif mouillant 0,9 Huile silicone réactive 0,9 Pigment Noir (oxyde de fer) 7,7 Charges organiques : 0,5 polysilsesquioxanes Charge inorganique : alumine 0,4 Billes inox 2,1 Additif rhéologique Cellulosique 2,7 (Dow Ethocel STD 20) TOTAL 10010 Composition sol-gel incolore de finition SF1 (pour application par sérigraphie) à base de MTES et de TEOS. La composition de SF1 est donnée ci-après, dans le 5 tableau 4 : Tableau 4 Composants Pourcentages massiques MTES 45,5 TEOS 17,1 Propan-2-ol 1,9 Terpinéol 8,5 Silice colloïdale 40% 22,2 Acide Chlorhydrique 0,4 Additif mouillant 0,9 Huile silicone réactive 0,9 Additif rhéologique 2,6 Cellulosique (Dow Ethocel STD 20) TOTAL 100 10 Composition sol-gel SG4 (pour application .par pulvérisation) à base de MTES uniquement. La composition de SG4 est donnée ci-après, dans le 15 tableau 5 : Tableau 5 Composants solution % massique Silice colloïdale à 30 % A 27 dans l'eau Eau distillée A 7 Isopropanol A 5 Butylglycol A 3 Pigment noir FA1220 A 12 Alumine A 8.3 Tensioactif fluoré A 2 PTFE poudre A 3 MTES (Methyltriéthoxysilane) B 32,2 Acide formique B 0,5 TOTAL 100 Composition sol-gel incolore de finition SF2 (pour application par pulvérisation) à base de MTES uniquement. La composition de SF2 est donnée ci-après, dans le tableau 6 :10 Tableau 6 Composants solution % massique Silice colloïdale (30%) A 27,5 Eau distillée A 10 Isopropanol A 5' Butylglycol A 9 MTES(méthyltriéthoxysilane) B 35,1 TEOS (tetraéthoxysilane) B 13 Acide formique B 0,4 TOTAL 100 Tests TEST ERICHSEN : Cet essai consiste à emboutir des plaquettes d'aluminium bloquées entre un serre-flan et une matrice sur un poinçon 10 terminé par une calotte sphérique, comme illustré sur la figure 2. Le test ERICHSEN utilisé dans le cadre de la présente invention consiste à réaliser des essais à différentes hauteurs de pénétration du poinçon .(H). A l'issue de chaque essai, on évalue le comportement du revêtement sol-gel. La hauteur maximale de pénétration est variable en fonction de l'épaisseur du flanc d'aluminium (a) car on 20 ne doit pas avoir de striction du métal. Pour nos essais, nous allons évaluer le revêtement céramique pour les hauteurs d'Erichsen suivantes : 3, 5, 7 et 9 mm, toujours sur les mêmes plaquettes d'aluminium (nuance 3003 recuit, épaisseur 2.4mm) préalablement sablées et dégraissées. TEST SWIFT: Cet essai consiste à emboutir un godet cylindrique en une passe. Généralement, le diamètre du poinçon 10 est de 33 mm et la pression du serre flanc 12 est ajustée pour éviter la formation de plis lors du rétreint de la tôle, comme illustré sur la figure 3. Le diamètre de la matrice 11 est variable selon l'épaisseur du flanc (a) et le taux d'étirage souhaité, comme indiqué dans le tableau 7 ci-après : Tableau 7 % d'étirage Diamètre matrice en mm 0 33 + 2a 5 33 + 2 x 0.95a 10 33 + 2 x 0.90a 15 33 + 2 x 0.85a Le test SWIFT consiste à évaluer le comportement du revêtement céramique après emboutissage de plaquettes d'aluminium à l'aide du dispositif illustré sur la figure 3 selon les conditions suivantes : 0%, 5% et 10% d'étirage. On utilise le même type de plaquettes d'aluminium que pour le test ERICHSEN.25 Dureté crayon selon la norme ISO 15184 (Wolf Wilburn): L'objectif visé par ce test destructif de dureté normé est de déterminer la résistance du revêtement sol- gel aux rayures superficielles. Ce test fournit une mesure rapide permettant de valider que les conditions retenues (couple temps-température) sont adaptées. Dans le cadre de la présente invention, ce test a été adapté et utilisé pour quantifier la dureté de la surface de la couche de revêtement sol-gel juste après l'étape de prédensification d') et avant l'opération d'emboutissage d". Cette quantification de la dureté est corrélée à l'état physique du revêtement après densification (observation macro et microscopique). La quantification de la dureté après prédensification permet de s'affranchir des multiples techniques de pré-densification possibles dans le cadre de la présente invention (séchage en étuve, UV, IR, plasma, voire même séchage prolongé à température ambiante). Le principe du test est d'appliquer, via un crayon de dureté donnée (cf. ci-dessous) qui est disposé dans un mobile (comme illtistré sur la figure 4) une pression fixe de 7,5N et un angle fixe de 45 degrés sur la surface a tester. La surface du revêtement dont on teste la dureté doit être lisse. On commence le premier test à l'aide d'un crayon de grade moyen, 2H par exemple, puis on examine le revêtement (en termes de pénétration et destruction. Si le revêtement testé est intact après le premier test, il faut recommencer le test avec un crayon de dureté supérieure selon l'échelle indiquée ci-dessous. Il est nécessaire de répéter le test en utilisant différentes mines, jusqu'à ce que l'on trouve les deux crayons de duretés voisines limites : l'un qui détruit le revêtement, et l'autre qui ne le détruit pas. Le résultat noté dans le tableau de résultats ci- après est celui qui raye la surface testée. La dureté d'un crayon est évaluée d'après l'échelle ci-dessous : 9H mine très dure (ou sèche) 8H 7H 6H 5H mine dure 4H 3H 2H H F HB mine de dureté moyenne B 2B 3B 4B 5B 6B 7B 8B 9B mine très tendre (ou grasse) EXEMPLE 1 : Préparation et application par sérigraphie d'une couche de Composition sol-gel SG1, SG2 ou SG3, sur laquelle on applique de manière optionnelle une couche incolore de 5 finition SF1. Les compositions sol-gel SG1, SG2, SG3 et SF1 sont préparées comme suit : - on commencera par faire réagir les silanes avec 10 l'eau, l'acide et la silice colloïdale afin d'obtenir le liant de notre revêtement sol gel sérigraphiable ; la réaction est assez rapide (de quelques minutes à 1 heure) en fonction de la quantité de composition à produire ; on 15 veillera à travailler sous aspiration et à utiliser un système de refroidissement des parois du réacteur, car la réaction est exothermique ; - après stabilisation et refroidissement du liant 20 sol gel ainsi formé, on ajoute les pigments et les charges progressivement, sous dispersion ; - puis, on incorpore les différents additifs et tensioactifs ; - après quelques heures de repos, la pâte est 25 prête pour être sérigraphiée. - on peut stocker la pâte en réfrigérateur ou à température ambiante afin de garantir une stabilité rhéologique maximale de plusieurs jours voir plusieurs semaines. 30 Le revêtement est appliqué en au moins une couche 3d'épaisseur de 2 à 40 microns par sérigraphie. Plusieurs couches 3 peuvent être appliquées successivement sur l'une des faces 21, 22 de la plaquette en aluminium 2, avec un séchage optionnel entre chaque couche. On peut de manière optionnelle appliquer une.couche 5 3 de la composition de finition sol-gel translucide SF1 sur la ou les couches de composition de revêtement sol-gel SG1, SG2 ou SG3 sol-gel colorées décrites ci-dessus. On peut également de manière optionnelle incorporer un décor fonctionnel ou non fonctionnel entre la couche 10 sol-gel céramique colorée SG1, SG2 ou SG3 et la couche de finition SF1. Pour réaliser l'adjonction de ce décor entre les couches, on pourra appliquer sur la première couche colorée de revêtement sol-gel un décor se présentant sous 15 forme d'au moins une couche discontinue comprenant au moins une substance chimique optiquement non transparente. A titre de substances chimiques optiquement non transparentes utilisables dans la couche de décor selon 20 l'invention, on peut ainsi citer les pigments thermostables, les pigments thermochromes, les paillettes, et leurs mélanges. Les pates décor peuvent être formulées avec des liants de type alcoxysilanes (on parlera alors de pate décor solgel), des liants de type 25 résines silicones, polyesters, silicone-polyesters, acryliques, ou même sans liant particulier. La ou les couches de décor peuvent par exemple être appliquées par tampographie, pulvérisation, sérigraphie, rouleau, ou par jet d'encre. 30 EXEMPLE 2 : Préparation et application par sérigraphie d'une couche de composition sol-gel SG4, sur laquelle on applique de manière optionnelle une couche incolore de finition SF2. Les compositions sol-gel SG4 et SF2 sont préparées comme suit : - on prépare la solution A en introduisant successivement la charge colloïdale (alumine ou silice), l'eau, un alcool (destiné à améliorer la compatibilité des parties A et B) et le ou les pigments ou charges dans un mélangeur planétaire afin d'obtenir la dispersion du pigment et une pâte homogène ; - on prépare séparément la solution B en mélangeant le ou les silanes avec l'acide organique (acide acétique, acide formique...) ou la base (soude, potasse...) afin de limiter la réactivité du silane. La teneur en acide ou en base est comprise entre 0.1 et 10 % en poids du mélange. Une teneur élevée est avantageuse si on veut augmenter la durée de vie du mélange ; - les deux solutions A et B peuvent se conserver plus de 6 mois sous cette forme séparée ; - on réunit ensuite dans un mélangeur les solutions A et B pour créer un mélange intime et permettre la réaction d'hydrolyse. L'opération de brassage peut être rapide en elle-même, mais il est nécessaire de laisser maturer au moins 12 heures ce mélange avant toute application sur le. support. La durée de vie en pot du mélange est d'au moins 48 heures.. Le revêtement est appliqué en au moins une couche 3 d'épaisseur de 2 à 40 microns par pulvérisation sur l'une des faces 21, 22 de la plaquette en aluminium 2. Plusieurs couches peuvent être appliquées successivement, avec un séchage optionnel entre chaque couche. On peut de manière optionnelle appliquer une couche de la composition de finition sol-gel translucide SF2 sur la ou les. couches de composition de revêtement sol-gel SG4 sol-gel colorées décrites ci-dessus. On peut 10 également de manière optionnelle incorporer un décor fonctionnel ou non fonctionnel entre la couche sol-gel colorée SG4 et la couche de finition SF2, de la même manière qu'à l'exemple 1. 15 EXEMPLE 3 : Réalisation des tests sur les revêtements sol-gels des exemples 1 et 2. 20 Les propriétés des différents revêtements obtenus par réalisation des tests sur chacun des revêtements sol-gel des exemples 1 (appliqués par sérigraphie) et 2 (appliqués par pulvérisation) sont récapitulées dans le tableau 8 ci-après. 25 D'après nos tests, on estime que la plage de dureté crayon pour une opération d'emboutissage est réalisable dans la gamme 4B à 4H, et de préférence entre 2B à 2H. Ces résultats démontrent qu'en maitrisant les 30 conditions de pré-densification (préalable à l'emboutissage) du revêtement sol-gel, on arrive à des résultats très intéressants en terme d'emboutissabilité. De plus, on note qu'il est encore possible d'améliorer la déformabilité de notre système en ajoutant des charges souples, qui joueront le rôle d'absorbeurs de contraintes. Il est ainsi possible d'obtenir des revêtements de type sol-gels emboutissables, présentant donc tous les avantages industriels et décoratifs cités plus haut. 26 Tableau 9 Exemple de formulation SG1 Conditions de séchage 160°C 3 min Erichsen 3 mm Ecaillage macro Erichsen 5 mm Ecaillage macro Erichsen 7 mm Ecaillage macro Erichsen 9 mm Ecaillage macro Swift 0% étirage Ecaillage macro Swift 5% étirage Ecaillage macro Swift 10% étirage Ecaillage macro Swift 15% étirage Ecaillage macro SG1 120°C minutes Ecaillage macro Ecaillage macro Ecaillage macro Ecaillage macro Ecaillage macro Ecaillage macro Ecaillage macro Ecaillage macro SG1 OK OK 120°C 2 minutes Fissures micro Ecaillage macro Fissures micro Fissures micro Ecaillage macro Ecaillage macro SG2 OK OK OK OK 120°C 2 minutes Fissures micro Fissures micro Fissures micro Ecaillage macro SG3 OK OK OK OK OK OK 30 minutes à température ambiante Fissures micro Fissures micro OK OK OK OK OK OK SG3 120°C 2 minutes Fissures micro Fissures micro OK OK OK OK 120°C 2 minutes Fissures micro Fissures micro Fissures micro Ecaillage macro SG3 + SF1 SG4 Rvmt OK 120°C 2 minutes OK OK OK OK OK Fissures micro Fissures micro OK OK OK OK 120°C 2 minutes Fissures micro Fissures micro Fissures micro Ecaillage macro SG4+SF2 REVENDICATIONS1. Procédé de fabrication d'un article chauffant (1), caractérisé en ce qu'il comprend les étapes 5 suivantes : a) une étape de fourniture d'un support (2) sous forme d'une préforme présentant au moins deux faces opposées (21, 22) ; b) une étape de préparation d'une composition sol- 10 gel comprenant au moins un précurseur sol-gel de type alcoxyde métallique ; c) une étape d'hydrolyse dudit précurseur sol-gel par introduction d'eau et d'un catalyseur acide ou basique, suivie d'une réaction de 15 condensation ; d) une étape d'application sur au moins l'une des faces (22) du support (2) d'au moins une couche (3) de ladite composition sol-gel d'épaisseur comprise entre 5 et 120 1.1m, pour réaliser une 20 couche 3) de revêtement sol-gel ; puis e) une étape de traitement thermique de solidification de ladite couche (3) de revêtement sol-gel ; ledit procédé étant caractérisé en ce qu'il 25 comprend en outre, entre l'étape d) d'application de la composition sol-gel sur au moins l'une des faces (22) de la préforme (2) et l'étape e) de traitement thermique de solidification, les deux étapes successives suivantes : d') une étape de pré-densification de la préforme 30 ainsi revêtue pour obtenir une couche de revêtement sol-gel présentant une dureté crayon comprise dans la gamme 4B à 4H ; puisd") une étape d'emboutissage de ladite préforme jusqu'à obtenir la forme finale de l'article culinaire (1), avec une face intérieure (21) apte à recevoir des aliments et une face extérieure (22) destinée à être 5 disposée du côté d'une source de chaleur. 2. Procédé selon la revendication 1, dans lequel l'étape de pré-densification est une étape de séchage à une température comprise entre 20°C et 150°C. 10 3. Procédé selon la revendication 1 ou 2, dans lequel le précurseur sol-gel de la composition sol-gel répond à la formule générale (1) : (1) RnM(OR')(4'), avec : 15 - R désignant un groupement alkyle ou phényle, - R' désignant un groupement alkyle, - M désignant un métal ou un non métal choisi parmi Si, Zr, Ti, Al, V, Ce, ou La, et - n étant compris entre 0 et 3. 20 4. Procédé selon la revendication 3, dans lequel le précurseur sol-gel de formule générale (1) est un alcoxysilane. 25 5. Procédé selon la revendication 3 ou 4, dans lequel la composition sol-gel comporte en outre au moins au moins un alcoxyde métallique avec une fonction non hydrolysable. 30 6. Procédé selon la revendication 5, dans lequel la fonction non hydrolysable est un groupement de type alkyle ou phényle. 7. Procédé selon la revendication 6, dans lequel le groupement alkyle de la fonction non hydrolysable ou le groupement alkyle R de la formule (1) comprend une double liaison éthylénique, une fonction amine ou une fonction époxyde. 8. Procédé selon la revendication 6, dans lequel le groupement alkyle est un groupement méthyle. 9. Procédé selon la revendication 7, dans lequel le groupement alkyle est un groupement choisi parmi l'aminopropyle, le méthacryloxypropyle, le glycidoxypropyle. 10. Procédé selon l'une quelconque des revendications précédentes, dans lequel la composition sol-gel comporte en outre au moins une charge organique ou inorganique 11. Procédé selon la revendication 10, dans lequel ladite charge est une charge organique polymérique choisie par la poudre de PTFE, les billes de silicone, la résine silicone, les polysilsesquioxanes linéaires ou tridimensionnels, la poudre de polysulfure d'éthylène (PES), la poudre de polyétheréthercétone (PEEK), la poudre de polysulfure de phényle (PPS), ou de perfluoropropylvinyléther (PFA), la poudre d'hexafluoropropène (FEP), la poudre de polyuréthane et leurs mélanges. 12. Procédé selon la revendication 10, dans lequel ladite charge est une charge inorganique de type chargelubrifiante, se présentant de préférence sous forme de lamelles. 13. Procédé selon la revendication 12, dans lequel 5 ladite charge inorganique est du nitrure de bore, du sulfure de molybdène, ou du graphite. 14. Procédé selon l'une quelconque des revendications précédentes, dans lequel le support (2) 10 est un support métallique en aluminium, ou en acier, notamment inoxydable, ou en cuivre, ou en titane, ou un multicouches des métaux précités. 15. Procédé selon l'une quelconque des 15 revendications précédentes, dans lequel la préforme (2) est un support plan. 16. Procédé selon la revendication 15, dans lequel l'étape d'application de la composition sol-gel sur l'une 20 des faces (22) de la préforme (2) est réalisée par sérigraphie, au rouleau, par jet d'encre, par pulvérisation, ou par rideau. 17. Procédé selon l'une quelconque des 25 revendications précédentes, caractérisé en ce que le traitement thermique de solidification e) est une cuisson réalisée à une température comprise entre 150°C et 350°C. 18. Procédé selon l'une quelconque des 30 revendications précédentes, comprenant en outre, préalablement à l'étape d) d'application de la composition sol-gel sur l'un au moins des faces (21, 22)de la préforme (2), une étape a') de traitement de surface de la face destinée à être revêtue. 19 Article chauffant (1), caractérisé en ce qu'il 5 est susceptible d'être obtenu par le procédé tel que défini selon l'une quelconque des revendications 1 à 16. 20. Article selon la revendication 19, qui est un article culinaire, ou un couvercle chauffant, ou un bol 10 mixeur chauffant d'un appareil de préparation de nourriture ou de boisson, ou une semelle de fer à repasser, un article de table tel qu'un dessous de table, ou un radiateur, ou un porte-serviettes ou un poêle à bois, ou une plaque de barbecue, ou un coffre ou une cuve 15 de barbecue.